(57)【要約】【課題】  コンタクトレンズの装着、保存、装用時における点眼等に使用することができ、表面の水濡れ性をより一層向上・維持することができるとともに、防腐剤等を含まなくても十分な保存効果を有する安全性の高いコンタクトレンズ用組成物を提供すること。【解決手段】  ヒドロキシエチルセルロース及びポリオキシエチレンソルビタン脂肪酸エステル、ホウ酸及び／又はその塩を含む緩衝剤、等張化剤、金属キレート化剤を含み、防腐剤を含まないことを特徴とするコンタクトレンズの水濡れ性を向上、持続させるためのコンタクトレンズ用組成物。【選択図】  なし【特許請求の範囲】
【請求項１】
ヒドロキシエチルセルロース及びポリオキシエチレンソルビタン脂肪酸エステル、ホウ酸及び／又はその塩を含む緩衝剤、等張化剤、金属キレート化剤のみを含み、防腐剤を含まないことを特徴とするコンタクトレンズの水濡れ性を向上、持続させるためのコンタクトレンズ用組成物。
【請求項２】
前記前記水濡れ性を向上、持続させる対象のコンタクトレンズが、その素材にジメチルアクリルアミドが含有されている含水性ソフトコンタクトレンズである請求項１記載のコンタクトレンズ用組成物。
【請求項３】
ヒドロキシエチルセルロースを０．０５〜０．６ｗ／ｖ％、
ポリオキシエチレンソルビタン脂肪酸エステルを０．０２〜０．１５ｗ／ｖ％、
ホウ酸及び／又はその塩を含む緩衝剤を０．２〜１．５ｗ／ｖ％の範囲で含む請求項１または２のいずれかに記載のコンタクトレンズ用組成物。
【請求項４】
水溶液状態で２０℃における動粘度が、１〜１５ｍｍ２／ｓである請求項１乃至３のいずれかに記載のコンタクトレンズ用組成物。
【請求項５】
前記ポリオキシエチレンソルビタン脂肪酸エステルが、ポリオキシエチレン（２０）ソルビタンモノオレエートである請求項１乃至４のいずれかに記載のコンタクトレンズ用組成物。
【発明の詳細な説明】
【技術分野】
【０００１】
本発明は、コンタクトレンズの装着、保存、装用時における点眼に使用するコンタクトレンズ用組成物に係り、特にレンズ素材にジメチルアクリルアミドを含有するソフトコンタクトレンズに対して好適に使用でき、表面の水濡れ性をより一層向上し、装用時においては該水濡れ性を維持することができるとともに、防腐剤等を含まなくても十分な保存効果を有する安全性の高いコンタクトレンズ用組成物に関するものである。
【背景技術】
【０００２】
従来より、コンタクトレンズ（以下単にレンズという）の表面を親水化する方法は数多く提案されている。特にレンズ装用下の角膜新陳代謝を阻害しないように酸素透過性の素材を用いる場合には必須とされる。たとえば、酸素透過性の高い材料として、シロキサニル（メタ）アクリレート、ポリジメチルシロキサンマクロマー、フルオロアルキル（メタ）アクリレートなどのシリコンやフッ素を含有する素材が主に用いられるが、これらから構成されるレンズ素材は、一般的に撥水性が強いため、レンズ表面の涙液をはじいてしまうので装着時の異物感が強いという問題がある。
【０００３】
このようなレンズ素材の撥水性を改良する方法としては、プラズマ表面処理或いはプラズマ重合によりレンズ表面を親水化する方法、親水性のモノマーを予め共重合成分の一つに加えることにより素材自身に親水性を付与する方法、適当な成分を含有する溶液に浸漬して親水性を付与する方法（以下浸漬法という）がある。なかでも浸漬法はプラズマ処理や親水性モノマーの使用に比較して、簡易・迅速な処理であるために、様々な成分を添加したレンズ保存液が用いられている。これらの浸漬法は非含水性コンタクトレンズのように素材の内部まで保存液中の成分が浸透するおそれがない場合には非常に有効なものであるが、必ずしも含水性コンタクトレンズにもそのまま転用できるというものではなかった。
【０００４】
含水性コンタクトレンズは、その名の通り水分を含み柔軟なために装用感に優れ、水濡れ性などは考える必要がないと思われがちであるが、実は長時間の装用継続によりレンズから水分が蒸発し乾燥感を訴える者も多い。また、近年の問題としてＶＤＴ作業による目の酷使、エアコンの使用による生活環境の乾燥化のために、従来問題なく使用してきた者でも、レンズが乾いて装用感が悪くなり、表面の水濡れ性を維持する点眼薬などを提供して欲しいという要望が高くなっている。
【０００５】
そのような要望に応えるべく、例えばテルペノイドを有効成分として含有し、さらにポリオキシエチレンソルビタンエステルを配合したソフトコンタクトレンズ用の眼科用組成物（特許文献１）が提案されている。この提案も浸漬法によるので操作は簡単であり、テルペノイドは爽快感があるので、使用により装用感の改善は劇的に達成できるであろう。他方で同提案に示されているようにテルペノイド自体のレンズ素材への累積的な吸着が問題とされており、ポリオキシエチレンソルビタンエステルを配合することによってソフトコンタクトレンズに対するテルペノイドの吸着を抑制することについて検討されているのである。しかし、パラオキシ安息香酸エステル類、塩化ベンザルコニウムなどの保存剤の添加を排除してはいないので、溶液の保存効果（日本薬局方第１５改正に記載の保存効力試験）を担保する点について充分な検討がなされているとは言い難い。
【０００６】
また同様の目的で、ポリオキシエチレンポリオキシプロピレングリコールまたはポリオキシエチレンポリオキシプロピレン置換エチレンジアミンと製剤的に許容される粘稠化剤とを含有し、２０℃での粘度が１ｃｐｓ以上８ｃｐｓ以下である液剤（特許文献２）
や、脂溶性ビタミン類を含有してなり、好ましくは更に高分子化合物及び／又は非イオン性界面活性剤を配合してなる眼科用組成物（特許文献３）が提案されている。ともに浸漬法によるので操作は単純であり、乾燥感を改善しようとする試みについては充分な検討が成されているものの、いずれも防腐剤、殺菌剤の添加を許容し、所謂防腐剤フリーについての検討は十分ではないのである。
【０００７】
さらに、ドライアイ症状の緩和のために開発されたＡ）酸性ムコ多糖類、及びＢ）ヒドロキシエチルセルロース、メチルセルロースなどを含有し、２０℃での粘度が１５ｍＰａ・ｓ以上３００ｍＰａ・ｓ以下である点眼剤（特許文献４）についての提案がある。この提案によれば、ドライアイ症状を呈する使用者の眼表面のドライスポット出現を抑制することで乾燥状態を緩和し、ひいては角膜上皮障害を防止することができる。また、ドライアイ症状を引き起こしやすいコンタクトレンズ装用者への適用も可能とのことである。しかしこの提案もまた防腐剤フリーについての検討は十分ではなく、何よりも粘性が高く設定されていることにより点眼容器開口部への残留物の不安もある。
【０００８】
一方、防腐剤フリーについて提案されているものとして、トロメタモールを含有することを特徴とするコンタクトレンズ用眼科用組成物（特許文献５）や、（Ａ）ホウ酸もしくはその塩およびトリス（ヒドロキシメチル）アミノメタンからなる群より選択される少なくとも１種、（Ｂ）金属キレート化剤および（Ｃ）粘稠剤を含有し、且つｐＨが６．０〜８．５、浸透圧が１００〜６００ｍＯｓｍ．、ならびに動粘度が０．９〜１０，０００ｍｍ２／ｓのコンタクトレンズ用液剤（特許文献６）がある。しかし、前者は純粋に防腐剤フリーについて案出されたものであって、コンタクトレンズの水濡れ性に関する検討がなされたものではなく、後者は防腐剤フリーでありながら、十分な防腐効果を有し、かつ角膜とコンタクトレンズの間のクッション性にも優れた機能を有するが、水濡れ性の維持などのついて充分な検討がなされたものではない。
【０００９】
【特許文献１】特開平１１−１３０６６７号公報
【特許文献２】再表９７／２８８２７号公報
【特許文献３】特開２００１−１５８７３４号公報
【特許文献４】特開２００５−３４３８９３号公報
【特許文献５】特開２００２−３１６９２６号公報
【特許文献６】特開２００２−２４４０８９号公報
【発明の開示】
【発明が解決しようとする課題】
【００１０】
そこで、本発明は、コンタクトレンズの装着、保存、装用時における点眼等に使用することができ、表面の水濡れ性をより一層向上・維持することができるとともに、防腐剤等を含まなくても十分な保存効果を有する安全性の高いコンタクトレンズ用組成物を提供しようというものである。
【課題を解決するための手段】
【００１１】
本発明にあっては上記課題を解決するために、ヒドロキシエチルセルロース及びポリオキシエチレンソルビタン脂肪酸エステル、ホウ酸及び／又はその塩を含む緩衝剤、等張化剤、金属キレート化剤を含み、防腐剤を含まないことを特徴とする組成物をコンタクトレンズに適用するものである。
【００１２】
特に、本発明はレンズ素材としてジメチルアクリルアミドを含有する含水性ソフトコンタクトレンズに使用するのに好適である。詳細なメカニズムは不明であるが、レンズ素材のジメチルアクリルアミドと本発明のヒドロキシエチルセルロース及びポリオキシエチレンソルビタン脂肪酸エステルとの組み合わせが特異的な相互作用により、水濡れ性を向上させ、かつそれを維持するのに有効なのである。
【００１３】
また、本発明の一態様として、前記ヒドロキシエチルセルロースが０．０５〜０．６ｗ／ｖ％、ポリオキシエチレンソルビタン脂肪酸エステルが０．０２〜０．１５ｗ／ｖ％、ホウ酸及び／又はその塩を含む緩衝剤を０．２〜１．５ｗ／ｖ％の範囲で含むのが非常に有効である。これら三成分の微妙なバランスにより、本発明の目的とする効果をより有利に引き出すことができるからである。
【００１４】
さらに上記のような各組成物の水溶液の物性として、２０℃における動粘度が、１〜１５ｍｍ２／ｓであることが望ましい。特にレンズ表面を本発明の液剤が被覆するに際して、全体に均一に拡がって水分をレンズに保持するとともに、装用時における角膜とレンズとの間のクッションとしての役割を果たすことができるからである。
【００１５】
そして、前記ポリオキシエチレンソルビタン脂肪酸エステルが、ポリオキシエチレン（２０）ソルビタンモノオレエートである場合が、最も好ましい。ポリオキシエチレン（２０）ソルビタンモノオレエートは他のポリオキシエチレンソルビタン脂肪酸エステルと比較して、レンズに対して水濡れ性を向上させ、それを持続する効果が最も高いからである。
【発明の効果】
【００１６】
本発明のコンタクトレンズ用組成物は、増粘剤としてヒドロキシエチルセルロース、界面活性剤としてポリオキシエチレンソルビタン脂肪酸エステルを組み合わせることによりレンズの水濡れ性が向上し、かつそれを維持することができる。また、ホウ酸及び／又はその塩を含む緩衝剤を使用することで防腐剤フリーであっても充分な保存効果（日本薬局方第１５改正に記載の保存効力試験）を有する。従って、ドライアイ症状によりレンズ装用が困難な方は無論のこと、これまで少しでも目に潤いを欲していたレンズ使用者に対しても、安心して快適なコンタクトレンズライフを提供することができる。
【００１７】
また、レンズ素材としてジメチルアクリルアミドを含有する含水性ソフトコンタクトレンズと組み合わせて使用することで、レンズの装着、保存、装用中の点眼等により、レンズ表面の水濡れ性をより一層向上・維持することができる。
【発明を実施するための最良の形態】
【００１８】
以下、本願発明について具体的に説明する。
本発明のコンタクトレンズ用組成物は、ヒドロキシエチルセルロース及びポリオキシエチレンソルビタン脂肪酸エステル、ホウ酸及び／又はその塩を含む緩衝剤、等張化剤、金属キレート化剤を含み、防腐剤を含まないことに特徴がある。
【００１９】
本発明に使用されるヒドロキシエチルセルロースは、後述のポリオキシエチレンソルビタン脂肪酸エステルとともにレンズ表面への水濡れ性を増強し、それを維持する働きがある。ヒドロキシエチルセルロースは通常、植物から抽出した天然植物繊維（セルロース）をアルカリで処理したアルカリセルロースとエチレンオキシドとを反応させることによって製造されている。レンズ素材に対する悪影響がなく、また点眼薬に使用できるという充分な安全性が確認されている。この成分は前記従来技術以外にもこれまでにコンタクトレンズ用組成物として幅広く使用されている。本発明では、このようなヒドロキシエチルセルロースのうち、２０℃における、２％水溶液の粘度が２０ｍＰａ・ｓ〜２００００ｍＰａ・ｓのものが用いられ、より好ましくは２００ｍＰａ・ｓ〜1００００ｍＰａ・ｓが好ましい。かかるヒドロキシエチルセルロースは市販のものを利用することができ、例えば住友精化株式会社から販売されているＨＥＣ−ＣＦ−Ｇ（２０℃、２％水溶液の粘度が３００ｍＰａ・ｓ〜６００ｍＰａ・ｓ）、ＨＥＣ−ＣＦ−Ｖ（２０℃、２％水溶液の粘度が５０００ｍＰａ・ｓ〜１００００ｍＰａ・ｓ）、ＨＥＣ−ＣＦ−Ｗ（２０℃、２％水溶液の粘度が１００００ｍＰａ・ｓ〜１６０００ｍＰａ・ｓ）、ハーキュレス社から販売されているナトロゾール２５０Ｇ  ＰＨＡＲＭ（２５℃、２％水溶液の粘度が２５０〜４００ｃＰｓ）、ナトロゾール２５０Ｍ  ＰＨＡＲＭ（２５℃、２％水溶液の粘度が４５００〜６５００ｃＰｓ）等が利用できるが、特にＨＥＣ−ＣＦ−Ｇ、ナトロゾール２５０Ｇ  ＰＨＡＲＭが安定性に優れ、取り扱いやすいため、好適に使用できる。
【００２０】
ヒドロキシエチルセルロースの使用濃度範囲は、０．０５〜０．６ｗ／ｖ％、好ましくは０．１〜０．５ｗ／ｖ％、より好ましくは０．２〜０．５ｗ／ｖ％である。０．０５ｗ／ｖ％未満であると、レンズ表面の水濡れ性の維持が期待できず、０．６ｗ／ｖ％より多い場合には粘性が高くなりすぎて、べとつきなどの不快感を伴うためである。
【００２１】
本発明では前記ヒドロキシエチルセルロース以外に増粘剤成分としてポリビニルピロリドン、ポリビニルアルコール、ヒドロキシプロピルメチルセルロース、メチルセルロースなどを添加することも可能である。ただし、これらの成分はあくまで任意成分であり、その添加によって本発明の目的とする水濡れ性、保存効果に影響のない範囲で可能であるにすぎない。
【００２２】
本発明に使用されるポリオキシエチレンソルビタン脂肪酸エステルは、一般には、ソルビトール及び／又はその無水物と脂肪酸との部分エステルの混合物であるソルビタン脂肪酸エステル（モノエステル、トリエステル）にエチレンオキサイドを付加させたもので、非イオン界面活性剤として広く使用されている。具体的には、ポリオキシエチレンソルビタンモノラウレート、ポリオキシエチレンソルビタンモノパルミテート、ポリオキシエチレンソルビタンモノステアレート、ポリオキシエチレンソルビタンモノオレエートなどが挙げられるが、レンズの水濡れ性、特に持続性に優れているポリオキシエチレン（２０）ソルビタンモノオレエートが最も好ましい。
【００２３】
ポリオキシエチレンソルビタン脂肪酸エステルの使用濃度範囲は、０．０２〜０．１５ｗ／ｖ％、好ましくは０．０２〜０．１０ｗ／ｖ％、より好ましくは０．０２〜０．０８ｗ／ｖ％である。０．０２ｗ／ｖ％未満であると、レンズ表面の水濡れ性の向上に寄与できず、０．１５ｗ／ｖ％より多く使用しても水濡れ性の効果に影響はないものの、眼刺激が発生するおそれがあるからである。
【００２４】
前記ポリオキシエチレンソルビタン脂肪酸エステル以外に非イオン界面活性剤として、ポリオキシエチレンポリオキシプロピレングリコール、ポリオキシエチレン硬化ヒマシ油などを添加することも可能である。ただし、これらもあくまで任意成分であり、その添加によって本発明の目的とする水濡れ性、保存効果に影響のない範囲で可能であるにすぎない。
【００２５】
次に、本発明に使用されるホウ酸及び／又はその塩を含む緩衝剤であるが、この成分は本発明の組成物を水溶液とした際の保存効果を発現させる作用がある。そのためその使用濃度範囲は、０．２〜１．５ｗ／ｖ％、好ましくは０．５〜１．２ｗ／ｖ％である。０．２ｗ／ｖ％より少ない場合には、目的の保存効果が得られず、また１．５ｗ／ｖ％より多くなると眼刺激を生じるおそれがあるからである。
【００２６】
緩衝剤としては、他にリン酸緩衝剤、クエン酸緩衝剤、トリス緩衝剤などがあるが、これらも、本発明の目的とする水濡れ性、保存効果に影響のない範囲で使用可能であるにすぎない。
【００２７】
さらに、本発明の組成物には等張化剤、金属キレート化剤を含む。等張化剤は例えば塩化ナトリウム、塩化カリウム、グリセリン、プロピレングリコールなどが、金属キレート化剤には、エチレンジアミン四酢酸及びその塩、クエン酸及びその塩などがある。これらの成分は、従来のコンタクトレンズ用組成物に一般的に使用されているものから適宜選択することができる。そして、等張化剤は本発明の組成物を水溶液としたときの浸透圧を２４０〜４３０ｍＯｓｍ、好ましくは２８０〜３５０ｍＯｓｍになるように調整する。また金属キレート化剤は涙液中の無機成分、特にカルシウムがレンズに固着するのを防止するために使用され、その使用濃度範囲は０．０１〜０．１５ｗ／ｖ％である。
【００２８】
前記成分よりなるコンタクトレンズ用組成物について、これを実際に使用される水溶液としたときの動粘度は２０℃において、１〜１５ｍｍ２／ｓ、好ましくは３〜３０ｍｍ２／ｓである。１ｍｍ２／ｓ未満であると、レンズへの水濡れ性、特に持続性を付与する効果に乏しく、１５ｍｍ２／ｓより大きくなると点眼時に粘性が高いことにより、操作性が悪くなったり、べとつきによる不快感を伴うおそれもある。
【００２９】
以上の構成よりなるコンタクトレンズ用組成物は、レンズ素材としてジメチルアクリルアミドが含有されている含水性ソフトコンタクトレンズに使用することによって、その効果（水濡れ性及びその持続性）を最大限に発揮することができる。ジメチルアクリルアミドが含有されている含水性ソフトコンタクトレンズとしては例えば、メニコン社のマンスウエア（登録商標）などがある。なお水溶液の保存効果については、レンズの種類に影響されることはない。
【００３０】
前記レンズと組成物との組み合わせが好適である理由については、予想の域を出ないが、本発明の成分であるヒドロキシエチルセルロース及びポリオキシエチレンソルビタン脂肪酸エステルと、レンズ素材のジメチルアクリルアミドとが、非常に有効な相互作用を起こして、レンズ表面に潤いを留めるのに役立っているものと推察される。
【００３１】
ところで、本発明では水濡れ性の評価として以下に記載する各試験方法により行った。
【００３２】
−表面水濡れ観察試験１−
試験液１ｍＬにレンズ１枚を浸漬し、1時間後にレンズを取り出して垂直に保持する。２０秒後に肉眼でレンズ表面に付着する水の形態を観察し、以下の判定基準１により評価する（Ｗ１）。
【００３３】
−表面水濡れ観察試験２−
前記観察試験１の後、該レンズを生理食塩液（塩化ナトリウム：８．３００ｇ、リン酸二水素ナトリウム・２水和物：０．５２８ｇ、リン酸水素二ナトリウム・１２水：５．９９３ｇを精製水１０００ｍＬに溶解したもの。ｐＨ＝７．４±０．１、浸透圧＝３１０±５ｍＯｓｍ／ｋｇ）２ｍＬに浸漬し、１時間後にコンタクトレンズを取り出して垂直に保持する。２０秒後に肉眼でレンズ表面に付着する水の形態を観察し、同様の判定基準により評価する（Ｗ２）。
【００３４】
（判定基準１）
○：レンズ表面全体が濡れている。（この場合が水濡れ性良好と判断される。また評価２では水濡れ性の持続性について評価していることを意味する。）
△：レンズの周辺部がはじいている。
×：レンズ表面全体がはじいており、水滴が殆ど残っていないか、レンズの下方部に水滴が集合している。（この場合は、水濡れ性が不良と判断される。また評価２では水濡れ性が持続しないことを意味する。）
【００３５】
−接触角測定試験１−
試験液１ｍＬにレンズ１枚を１２時間以上浸漬する。このレンズを取り出し、フロントカーブ側を上にして半球面状のプラスチック片に乗せ、レンズ表面に１５秒間空気をあてて表面に付着した水分を吹き飛ばす。次いでレンズ上に生理食塩液  約３μＬを静かに滴下し、滴下１分後の状態を接触角測定器（エルマ社製  接触角測定器  Ｇ−１）を用いて側面から観察する。側面視において、レンズ表面上の液滴及び空気の境界のうち一端をＡ、もう一端をＢとし、液滴の頂点をＣとする。∠ＣＡＢ及び∠ＣＢＡをそれぞれ読み取り、これらの和θ１（＝∠ＣＡＢ＋∠ＣＢＡ）をレンズ表面と液滴との接触角θ１とする。得られる接触角θ１を下記表１の判定基準２に従って評価する（θ１はレンズの水濡れ性の程度を示している）。
【００３６】
−接触角測定試験２−
試験液１ｍＬにレンズ１枚を１２時間以上浸漬した後、取り出してレンズ表面の水分をベンコットクリーンワイプ（小津産業社製）で軽くふき取り、生理食塩液２ｍＬに１時間浸漬する。このレンズを取り出し、フロントカーブ側を上にして半球面状のプラスチック片に乗せ、レンズ表面に１５秒間空気をあてて表面に付着した水分を吹き飛ばす。次いでレンズ上に生理食塩液  約３μＬを静かに滴下し、滴下１分後の状態を接触角測定器（エルマ社製  接触角測定器  Ｇ−１）を用いて側面から観察する。側面視において、レンズ表面上の液滴及び空気の境界のうち一端をＡ、もう一端をＢとし、液滴の頂点をＣとする。∠ＣＡＢ及び∠ＣＢＡをそれぞれ読み取り、これらの和θ２（＝∠ＣＡＢ＋∠ＣＢＡ）をレンズ表面と液滴との接触角θ２とする。得られる接触角θ２を下記表１の判定基準２に従って評価する（θ２はレンズの水濡れ性の程度を示しているとともに、その持続性をも示しているのである）。
【００３７】
【表１】
2010152088.tif 000002
【００３８】
−ティアスコープ観察試験１−
生理食塩液２ｍＬにレンズ１枚を１時間浸漬する。このレンズを取り出し、フロントカーブ側を上にして半球面状のプラスチック片に乗せ、生理食塩液２００μＬを滴下する。さらに、これに試験液５０μＬを滴下した後、垂直に保持する。ティアスコープ（キーラー社製）にてレンズ表面に光を照射し、細隙灯顕微鏡を用いて１０倍に拡大して、レンズ表面の状態を観察する。観察を開始したときを０秒として、レンズ表面の水分が蒸発又は流れ落ちて、干渉縞が観察されるまでの時間を読み取り、乾燥開始時間Ｔ１とする。得られる乾燥開始時間Ｔ１を下記表２の判定基準３に従って評価する（Ｔ１はレンズの水濡れ性の程度を示している）。
【００３９】
−ティアスコープ観察試験２−
前記、ティアスコープ観察試験１により観察を開始したときを０秒として、レンズ表面の水分が蒸発又は流れ落ちて観察できる干渉縞が、レンズの上部半分すべてで観察できたときの時間を読み取り、乾燥終了時間Ｔ２とする。Ｔ１とＴ２との差ＬＴ（＝Ｔ２−Ｔ１）を算出し、下記表２の判定基準３に従って評価する（ＬＴはレンズの水濡れ性の程度を示しているとともに、その持続性をも示しているのである）。
【００４０】
【表２】
2010152088.tif 000003
【００４１】
前記のようなレンズ用組成物を用いて、浸漬法によりレンズ表面に水濡れ性を付与する際の実施例について説明するが、本発明の趣旨を逸脱しない限り何ら限定されるものではないことが理解されるべきである。
【実施例】
【００４２】
（実施例１〜４及び比較例１〜１１）
次表３に示す各組成で、レンズ用の水性溶液を調製し、前記各試験を実施してそれぞれの判定基準に従って判定した結果を同表に示した。総合判定は、各試験の結果が全て○のものを○、一つでも△又は×があるものを×とした。なお、表３、４に示す略号は以下の各化合物であり、使用したレンズはジメチルアクリルアミドをレンズ素材としているメニコン社製、マンスエア（登録商標）である。
・ＨＰＭＣ２９１０：ヒドロキシプロピルメチルセルロース（信越化学社製  メトローズ６０ＳＨ）
・ＨＥＣ−ＣＦ−Ｇ：ヒドロキシエチルセルロース（住友精化社製  ＨＥＣ−ＣＦ−Ｇ）
・ＨＥＣ−ＣＦ−Ｖ：ヒドロキシエチルセルロース（住友精化社製  ＨＥＣ−ＣＦ−Ｖ）
・ポリソルベート８０：ポリオキシエチレン（２０）ソルビタンモノオレエート（日光ケミカルズ社製  ニッコールＴＯ−１０ＭＶ）
・ポロクサマー：ポリオキシエチレン（１９６）ポリオキシプロピレン（６７）グリコール（ＢＡＳＦ社製  ルトロールＦ１２７）
・トロメタモール：トリスヒドロキシメチルアミノメタン（キシダ化学社製  ２−アミノ−２−ヒドロキシメチル−１，３−プロパンジオール）
【００４３】
【表３】
2010152088.tif 000004
【００４４】
【表４】
2010152088.tif 000005
【００４５】
【表５】
2010152088.tif 000006
【００４６】
【表６】
2010152088.tif 000007
【００４７】
表３、４、５に示すように、本発明のレンズ用組成物は、各試験すべてにおいて他の処方と比較して優れた水濡れ性を示している。この表からは、一般的に使用されている界面活性剤（ポロクサマー４０７、ニッコールＨＣＯ−６０）や増粘剤（ＨＰＭＣ２９１０、）を単純に組み合わせても、水濡れ性の良い組成物を得ることができない、ということが理解されよう。また、表６に示すように、本発明のレンズ用組成物は、ジメチルアクリルアミドを含有する含水性ソフトコンタクトレンズに対して特に優れた水濡れ性を示している。
【００４８】
（実施例５〜７及び比較例１２〜１８）
−保存効力試験−
次に、第１５改正  日本薬局方・参考情報に記載の保存効力試験に従って試験を実施した。すなわち、表５〜６に示す組成に対して，細菌３種（黄色ブドウ球菌：Ｓ．ａ．、緑膿菌：Ｐ．ａ．、大腸菌：Ｅ．ｃ．）及び真菌１種（カンジダ菌：Ｃ．ａ．）を１ｍＬあたり１０５〜１０６個になるように加え、２５℃に静置した。１４日後に菌を接種した溶液を適宜希釈し、それぞれを培養した後、生菌数を測定し、初期菌数からの変化量を対数表示で示した。
判定基準は、細菌は１４日後の対数変化量が−３ｌｏｇ以上、真菌は１４日後の生菌数が初期菌数より増加しないことである。この判定基準をすべて満たしたものを総合判定〇、一つでも満たさないものは総合判定×として同表に示した。
【００４９】
【表７】
2010152088.tif 000008
【００５０】
【表８】
2010152088.tif 000009
【００５１】
【表９】
2010152088.tif 000010
【００５２】
表７、８、９の結果から、本発明のレンズ用水溶液は防腐剤を含有しなくても十分な保存効果を有することがわかった。
【産業上の利用可能性】
【００５３】
本発明は、コンタクトレンズの装着、保存、装用時における点眼に使用するコンタクトレンズ用組成物であり、特にレンズ素材にジメチルアクリルアミドを含有するソフトコンタクトレンズに対して好適に使用でき、表面の水濡れ性をより一層向上し、装用時においては該水濡れ性を維持することができるとともに、防腐剤等を含まなくても十分な保存効果を有する安全性の高いコンタクトレンズ用組成物を提供することができる。